КОМПОЗИЦИЯ НА ОСНОВЕ ПОЛИМЕРНОГО ПОРОШКА МНОГОСТАДИЙНОГО ПОЛУЧЕНИЯ, СПОСОБ ЕЕ ПОЛУЧЕНИЯ И ПРИМЕНЕНИЕ

1. Полимерная композиция в виде полимерных частиц, включающая,
по меньшей мере, один слой (В) стадии получения, содержащий полимер (В1), имеющий температуру стеклования, по меньшей мере, 60°С, и,
по меньшей мере, один слой (A) стадии получения, содержащий полимер (А1), имеющий температуру стеклования меньше 60°C, и полимер (А1) содержит, по меньшей мере, 50 мас.% полимерных звеньев, образованных этилакрилатом,
полученная многостадийным способом, отличающаяся тем, что массовая доля r слоя (A) в композиции, содержащей два слоя, составляет, по меньшей мере, 2 мас.%.
2. Полимерная композиция по п.1, отличающаяся тем, что слой (А), содержащий полимер (А1), имеющий температуру стеклования меньше 60°С, представляет собой наружный слой стадии получения полимерных частиц.
3. Полимерная композиция по п.1 или 2, отличающаяся тем, что слой (В), содержащий полимер (В1), имеющий температуру стеклования, по меньшей мере, 60°С, представляет собой внутренний слой полимерных частиц стадии получения.
4. Полимерная композиция по любому из пп.1-3, отличающаяся тем, что массовая доля r в мас.% слоя (A), содержащего полимер (А1), в завершенной полимерной частице для Tg между 200К и 333К полимера (А1), составляет величину, по меньшей мере, определяемую по следующей формуле
,
1
1
1
1
где переменная Т представляет температуру стеклования Tg, выраженную в градусах Кельвина, полимера (А1) наружного слоя (А) и показатель степени а составляет, по меньшей мере, 0,0255, а коэффициент b равен, по меньшей мере, 0,0055, и показатель степени а составляет не более 0,028 и коэффициент b равен самое большее 0,007.
5. Полимерная композиция по любому из пп.1-4, отличающаяся тем, что массовая доля r в мас.% слоя (A), содержащего полимер (А1), в завершенной полимерной частице составляет не более 30 мас.%.
6. Полимерная композиция по любому из пп.1-5, отличающаяся тем, что полимер (А1) представляет (мет)акриловый полимер, содержащий, по меньшей мере, 60 мас.% мономеров, образованных акриловыми или метакриловыми мономерами.
7. Полимерная композиция по любому из пп.1-6, отличающаяся тем, что акриловые или метакриловые мономеры полимера (А1) выбраны из метилакрилата, пропилакрилата, изопропилакрилата, бутилакрилата, трет-бутилакрилата, метилметакрилата, этилметакрилата, бутилметакрилата и их смесей.
8. Полимерная композиция по любому из пп.1-7, отличающаяся тем, что температура стеклования Tg полимера (А1) составляет от -50°С до 50°С.
9. Полимерная композиция по любому из пп.1-8, отличающаяся тем, что полимер (В1) представляет (мет)акриловый полимер.
10. Полимерная композиция по любому из пп.1-9, отличающаяся тем, что полимер (В1) содержит, по меньшей мере, 70 мас.% мономеров, выбранных из С1-С12 алкил(мет)акрилатов, и более предпочтительно полимер (В1) содержит, по меньшей мере, 80 мас.% мономеров C1-C4 алкилметакрилатных и/или C1-C8 алкилакрилатных мономеров.
11. Полимерная композиция по любому из пп.1-10, отличающаяся тем, что полимер (В1) включает акриловый или метакриловый мономеры, которые выбраны из метилакрилата, этилакрилата, бутилакрилата, метилметакрилата, этилметакрилата, бутилметакрилата и их смесей.
12. Полимерная композиция по любому из пп.1-11, отличающаяся тем, что температура стеклования Tg полимера (В1) составляет величину между 60°C и 150°C.
13. Полимерная композиция по любому из пп.1-12, отличающаяся тем, что среднемассовая молекулярная масса Mw полимера (А1) составляет меньше 1000000 г/моль, более предпочтительно меньше 500000 г/моль и наиболее предпочтительно меньше 300000 г/моль.
14. Полимерная композиция по любому из пп.1-13, отличающаяся тем, что среднемассовая молекулярная масса полимера (В1) составляет, по меньшей мере, 300000 г/моль, более предпочтительно, по меньшей мере, 750000 г/моль, преимущественно, по меньшей мере, 1000000 г/моль и наиболее преимущественно, по меньшей мере, 1500000 г/моль.
15. Способ получения полимерной композиции, включающий стадии
m
а) полимеризации путем эмульсионной полимеризации мономера или смеси мономеров (B) c получением слоя (В), содержащего полимер (В1), имеющий температуру стеклования, по меньшей мере, 60°C,
m
b) полимеризации путем эмульсионной полимеризации мономера или смеси мономеров (A) с получением одного слоя (А), содержащего полимер (А1), имеющий температуру стеклования меньше 60°C,
где массовая доля r полученного слоя (А) в композиции, содержащей два слоя, составляет, по меньшей мере, 2 мас.%, и смесь мономеров (Am) содержит, по меньшей мере, 50 мас.% этилакрилата.
16. Способ по п.15, отличающийся тем, что массовая доля r в мас.% слоя (A), содержащего полимер (А1), в завершенной полимерной частице для Tg между 200К и 333К полимера (А1) составляет величину, по меньшей мере, определяемую по следующей формуле
,
1
1
1
где переменная Т представляет температуру стеклования Tg, выраженную в градусах Кельвина, полимера (А1) наружного слоя (А) и показатель степени а составляет, по меньшей мере, 0,0255, а коэффициент b равен, по меньшей мере, 0,0055, и показатель степени а составляет не более 0,028 и коэффициент b равен самое большее 0,007.
17. Способ по п.15 или 16, отличающийся тем, что стадию а) осуществляют перед стадией b).
18. Способ по любому из пп.15-17, отличающийся тем, что стадию b) проводят в присутствии полимера (В), полученного на стадии а).
19. Способ по любому из пп.15-18, отличающийся тем, что способ включает дополнительную стадию сушки с) путем распылительной сушки.
20. Композиция на основе галогенсодержашего полимера, включающая
а) галогенсодержащий полимер и
b) полимер, полученный многостадийным способом, с
по меньшей мере, полученным на одной стадии внутренним слоем (В), включающим полимер (В1), имеющий температуру стеклования, по меньшей мере, 60°С, и
по меньшей мере, полученным на одной стадии наружным слоем (А), включающим полимер (А1), имеющий температуру стеклования меньше 60°С, и полимер (А1) содержит, по меньшей мере, 50 мас.% полимерных звеньев, образованных этилакрилатом,
отличающийся тем, массовая доля r наружного слоя (А) в полимере, полученном многостадийным способом, включающем два слоя, составляет, по меньшей мере, 2 мас.%.
21. Композиция на основе галогенсодержащего полимера по п. 20, отличающаяся тем, что полимер, полученный многостадийным способом, получен способом по любому из пп. 15-19.
22. Композиция на основе галогенсодержащего полимера по п.20 или 21, отличающаяся тем, что содержит между 1 мас.% и 20 мас.% полимерной композиции по любому из пп. 1-14.
23. Применение полимерной композиции по любому из пп.1-14 или полученной способом по любому из пп.15-19, в качестве технологической добавки для композиции, содержащей галогенсодержащий термопластичный полимер.